FR 2641791 A1 19900720 FR 8900602 A 19890119 COMPOSITION ADHESIVE THERMOFUSIBLE RETICULABLE A L'HUMIDITE, SON PROCEDE DE FABRICATION La présente invention concerne une composition adhésive thermo- fusible réticulable sous forme de prépolymère contenant des fonctions isocyanates libres formé du produit de réaction d'un copolymère éthylèneacétate de vinyle contenant des fonctions hydroxyles et d'un polyisocyanate. Cette composition associée généralement A une résine collante (tackifiante) permet de réaliser des collages résistant à température élevée après réticulation des fonctions-NCO libres habi- tuellement sous l'effet de l'humidité atmosphérique. Les adhésifs se présentent généralement sous forme liquide et se rigidifient après application en assurant la liaison des surfaces à unir. Cette rigidification résulte habituellement de la polymérisation ou de la polycondensation des composants de base de l'adhésif. Depuis quelques années, on cherche de plus en plus à présenter également les compositions adhésives sour forme solide. Il s'agit dans ce cas d'adhé- sifs thermofusibles (hot-melts) ayant pour base une résine thermoplas- tique, solide à température ambiante, possédant des propriétés adhési- ves. Ces adhésifs sont fluidisés à chaud, la liaison des surfaces à unir étant assurée quand l'adhésif redevient rigide au refroidissement. Ces adhésifs thermofusibles résultent généralement de la combinaison de deux constituants de base: une résine thermoplastique et une résine collante (tackifiante), auxquels on peut associer des additifs tels que cire, stabilisant, charge, plastifiants et autres. Les résines thermo- plastiques de base les plus connues sont les polyamides, le polvpro- pylène atactique et, en particulier, les copolymères éthylène-acétate de vinyle (EVA). Dans l'état actuel ces adhésifs thermofusibles possè- dent de bonnes propriétés adhésives, mais présentent l'inconvénient de montrer une mauvaise tenue à la chaleur, tenue n'excédant guère 70 à C. Pour pallier ce désavantage une nouvelle génération de produits thermofusibles réticulables: adhésifs thermofusibles polyuréthannes réticulables, est développée. Ces produits sont préparés de façon classique par réaction de polyisocyanate sur des polyols de type polyester dont l'un au moins est solide a température ambiante. Ces adhésifs s'appliquent à haute température à l'état fondu. Ils présen- tent l'inconvénient d'être incompatibles avec les résines collantes (tackifiante) ce qui restreint fortement les possibilités de formula- tion. Ceci se traduit alors par une aptitude au collage limitée à certains supports bien définis. En outre, ces produits possedent des temps ouverts de l'ordre de quelques minutes ce qui est trop long pour certaines applications à grandes cadences. Le temps ouvert d'un adhésif thermofusible est le temps disponible pour effectuer le collage, entre le moment o est appliqué l'adhésif à l'état fondu sur le premier support à coller et le moment o l'adhésif thermofusible n'est plus assez fluide pour permettre d'assembler correctement le deuxième support. Un autre type d'adhésif thermofusible réticulable a été développé à partir des copolymères éthylène-acétate de vinyle hydroxylé réagis- sant avec un polyisocyanate bloqué en quantité stoechiométrique, comme décrit dans le JP 108484 ou la demande européenne 88401259. Ces adhé- sifs thermofusibles, compatibles avec les résines collantes (tackifian- tes), possedent de bonnes propriétés adhésives, mais présentent l'in- convénient de nécessiter des traitements thermiques à des températures d'au moins 120 C pendant plusieurs minutes pour assurer leur bonne réticulation. De telles conditions de collages ne sont pas acceptables pour certains supports fragiles thermiquement. La composition adhésive thermofusible réticulable selon l'inven- tion présente l'avantage de réticuler, sous l'effet de l'humidité atmosphérique à des températures inférieures à 120 C et généralement comprises entre 10 et 60C. Cette composition adhésive thermofusible réticulable est essentiellement constituée d'un produit de réaction d'un copolymère EVA possédant des fonctions hydroxyles avec un polviso- cyanate en proportion telle que le rapport des fonctions NCO du polvi- socyanate aux fonctions OH de l'EVA soit inférieur ou égal à 5 et supérieur à 1. Cette composition adhésive thermoplastique réticulable peut être utilisée seule dans la mesure o la viscosité initiale à l'état fondu du copolymère éthylène-acétate de vinyle hydroxylé est comprise entre 0,1 et 100 Pa.s. Toutefois il n'est pas exclu d'utiliser une composi- tion dont la viscosité initiale du copolymère à l'état fondu est supérieure à 100 Pa.s et inférieure à 10000 Pa.s, mais dans ce cas on associe le prépolymère représentant la composition à une résine col- lante (tackifiante). Dans le cas de l'association de la composition adhésive a la résine collante (tackifiante), la viscosité à l'état fondu du mélange est de préférence comprise entre 0,1 et 100 Pa.s; ce qui fait qu'il n'est pas non plus exclu d'associer une résine collante I la composition même quand dans cette dernière le copolymère initial éthylène-acétate de vinyle possède une viscosité à l'état fondu infé- rieure i 100 Pa.s et cela dans le but d'abaisser en dessous de 100 Pa.s la viscosité à l'état fondu du mélange. Afin d'obtenir la viscosité telle que prévue i l'état fondu une résine collante (tackifiante) peut être associée à la composition adhésive en proportions de O à 70 par- ties en poids de résine collante (tackifiante) pour 100 i 30 parties en poids de composition adhésive thermoplastique réticulable. Dans les conditions de l'invention il est recommandé que le prépolymère résul- tant de la réaction EVA hydroxylé-polyisocyanate, ou le mélange de prépolymère et de résine collante (tackif iante), possède une viscosité déterminée, c'est-à-dire suffisamment fluide, pour permettre une prise de collage rapide à température relativement basse en milieu atmosphé- rique en vue de réaliser un collage pouvant résister par la suite jusqu'à une température d'au moins 150 C. Comme il est précédemment décrit, la composition adhésive thermo- plastique résulte de la réaction, lors du mélange à l'état fondu, d'un copolymère EVA possédant des fonctions hydroxyles et d'un pblyisocva- nate en excès pour réaliser un prépolymère à fonctions NCO libres, la teneur en fonctions NCO libres dans le prépolymere étant de préférence comprise entre 1 et 15 x en poids. Cette teneur en fonction NCO est exprimée par le pourcentage en poids de fonctions NCO libres par rapport à la masse totale de prépolymère. L' EVA i fonctions hydroxyles libres est un copolymère connu de l'éthylène, de l'acétate de vinyle et d'un monomère éthylénique possédant une fonction hydroxyle primaire ou secondaire. Ce copolynère peut être obtenu, de façon également connue, soit par saponification partielle de l'acétate de vinyle du copolvmère éthylène-acétate de vinyle, soit par greffage sur le copolymère éthv- lène-acétate de vinyle du monomère éthylénique hydroxvlé, soit encore par terpolymérisation directe des trois monomeres. Le monomère éthylénique possédant une fonction hydroxyle est de préférence un de ceux de la formule générale suivante: R1 -CH - -R3 -OH dans laquelle R2 R1 représente l'hvdrog;ne ou un radical hvdrocarboné contenant de 1 à 8 atomes de carbone R2 représente l'hvdrogene ou le groupement méthyl R représente un groupement ester, amide ou (CH2) avec "n" représentant un nombre de 0 à 10. Parmi ces monoméres on peut citer: l'acrvlate d'hydroxyéthyle, le méthacrylate d'hydroxvéthyle, l'alcool allylique, l'alcool oléylique, l'alcool vinylique, la N-hydroxyméthylacrylamTide. La composition recommandée de 1'EVA hydroxylé est une combinaison en poids rapporté aux monomères initiaux de 45 à 93 % d'éthylène, de 5 à 40 % d'acétate de vinyle et de 2 à 15 % de monomère éthyléniquement insaturé possédant une fonction hydroxyle. Préférentiellement cet EVA -2 -2 contient de 2x10 a 15xlO mole d'OH pour 100 g. de copolvmère. L'EVA hydroxylé est mélangé 3 l'état fondu à un polvisocyanate, en proportion précédemment donnée, possédant au moins deux fonctions NCO par molécule. Le polvisocvanate est de préférence choisi parmi les polyisocvanates polyfonctionnels aliphatiques, cycloaliphaticues, aromatiques et hétérocyclicues. Sont particulièrement recommandés les diisocvanates tels que le toluène diisocyanate, le diphénylmétbzr.e diisocyanate, le diisocvanate d'hexaméthyle et l'isophorone diisocyanate. A la température du mélange, inférieure habituellement à 12O0C, la réaction entre les NCO et les OH est rapide et s'effectue en quelques heures au maximum. Le prépolvmere obtenu réticule au contact de l'humi- dité atmosphérique; il convient, pour sa bonne conservation, de le stocker à l'abri de l'humidité. Ce prépolvmZre, lorsque sa viscosité à l'état fondu est conforme, constitue à lui seul la composition pour adhésif thermofusible réticu- lable à l'humidité. Lorsque le prépolmère à l'état fondu est trop visqueux, il peut être mélangé, afin de diminuer la viscosité à une résine collante (tackifiante) en proportion telle cue déjà donnée. Lorsqu'il est prévisible que le prépolymére possédera une visco- sité trop élevée à l'état fondu, il est avantageux d'ajouter la résine collante (tackifiarte) in situ avec les réactifs de prépolvmérisation: EVA hydroxylé et polyisocyanate. Tout en abaissant la viscosité du prépolvmère, la résine collante (tackifiante) peut conférer à l'adhésif thermofusible réticulable un meilleur pouvoir collant. Ces résines sont généralement des composés de bas point de fusion, habituellement inférieur à 100 C, et de bas poids moléculaire de l'ordre de 400 à 2 500. Comme leur nom l'indique, ces résines apportent du poissant: propriété qui provient soit du haut degré de plastification de la composition du prépolymZre, soit d'une compatibilité limite avec la composition prépolymérique. Ces résines collantes (tackifiantes), connues en elles-mêmes appartiennent princi- palement à trois grandes familles: les colophanes et leurs dérivés hydrogénés, dismutés, maléisés, esters, les résines terpéniques et, les résines du pétrole comme par exemple: aliphatiques, aliphatiques modifiées aromatiques, et, hydro- génées. Selon le taux d'hydrométrie ambiant et la température de collage, la réticulation de la composition adhésive s'effectue généralement dans un temps compris entre quelques heures et quelques jours. Ceci consti- tue le temps de réticulation habituel des adhésifs polvuréthannes réticulant à l'humidité. Par contre, le temps ouvert de cette nouvelle composition thermofusible réticulable sera voisin de celui des adhésifs thermofusibles conventionnels à base de copolymères ithylène-acétate de vinyle c'est-à-dire de quelques secondes à quelques dizaines de secon- des. Les exemples suivants illustrent l'invention sans la limiter. EXEMPLE 1 Dans un malaxeur BRABENDER, régulé à 90 C et dont les pales tournent à 50 tours par minute, on introduit: - 29,2 g. d'un terpolymère de composition en poids: % d'éthylène % d'acétate de vinyle % d'acrylate d'hydroxyéthyle L'indice de fluidité du terpolymZre (melt index) est de 10 (mesuré à 190'C - 2,16 kg selon la norme ASTM D-12385. Sa viscosité à l'état fondu est de 8000 Pa.s - 12,6 g. de résine terpène-phénol (DERTOPHENE T Cî - 12, 6 g. de cire éthylene/acétate de vinyle (Cire AC430 O 264 1791 Quand le mélange est homogène et sa température stabilisée 90'C, on introduit 2,8 g. d'isophorone diisocvanate. Le malaxage est maintenu pendant 10 minutes. La préparation de viscosité d'environ 100 Pa.s est sortie du malaxeur, puis utilisée pour réaliser les collages d'éprou- vettes d'aluminium selon la norme ASTM D 1002, sous une presse permet- tant de fixer les conditions de temps: 1 minute, de température: C, et de pression: 1 bar. La série d'éprouvettes est séparée en 4 lots. Les 4 lots sont évalués selon la méthode de fluage en cisaillement SAFT (Shear Adhesion Failure Temperature). Selon cette méthode une charge de 1 kg est suspendue à une éprouvette préparée pour l'essai de cisaillement. L'ensemble est placé dans une étuve programmée pour une montée en température de 5 C par minute. Le SAFT est la température à laquelle le icint se rompt. Cette mesure permet de déterminer la température maximum d'utilisation de l'adhésif. Un lot N l d'éprouvettes est conservé à l'abri de l'humidité puis mesuré le lendemain du collage. Un lot N 2 d'éprouvettes est maintenu pendant 7 jours à 70 C en présence de vapeur d'eau saturante, puis mesuré 24 heures après avoir été sorti de ce traitement de vieillissement humide accéléré. Un lot N03 d'éprouvettes est mesuré après être resté 7 jours en atmosphère et température ambiantes. Un lot N"4 d'éprouvettes est mesuré après être resté 14 jours en atmosphère et température ambiantes. Les températures de séparation du joint sont les suivantes: Lot N 1 = 88eC Lot N02 = 210 C Lot Ne3 = 140'C Lot N 4 = 225eC EXEMPLE 2 Dans un malaxeur BRABENDER, régulé à 75 C et dont les pales tournent à 50 tours par minute, on introduit: - 32 g. d'un terpolvmère de composition en poids: 71,1 % d'éthylène X d'acétate de vinvle 3,9 % d'acrvlate d'hydroxyvéthyle. 264 1791 L'indice de fluidité du terpolymère (melt index) est de 250 mesuré dans les conditions de l'Exemple 1. Sa viscosité à l'état fondu est de 1000 Pa.s. - 16 g. de résine terpne-phénol (DERTOPHENE T). Quand le mélange est homogène et sa température stabilisée è 75 C, on introduit 3,6 g. d'isophorone diisocvanate. La préparation possède une viscosité d'environ 100 Pa.s. Elle est utilisée, comme dans l'exemple 1, pour réaliser des collages d'éprou- vettes d'aluminium, la température étant de 60 C. La SAFT, mesurée dans les conditions décrites est de 70 C pour les assemblages mesurés juste après collage et supérieure à 225 C pour ceux mesurés après 1 semaine de vieillissement naturel ou humide accéléré. EXEMPLE 3 Dans un malaxeur BRABENDER, régulé à 70 C et dont les pales tournent à 50 tours par minute, on introduit: - 15 g. d'un terpolvm3re de composition en poids: 82,7 % d'éthylène 6,3 % d'acétate de vinvle 11 % d'alcool vinvlique (MELTHENE 6822 C L'indice de fluidité du terpolvmère (melt index) est de 160 mesuré dans les conditions de l'Exemple 1. Sa viscosité à l'état fondu est de 1500 Pa.s. - 15,6 g. de copolymère de composition suivante: 72 x d'éthylène 28 % d'acétate de vinyle d'indice de fiuidité (melt index) de 800 (EVATANE 28800 - 15,6 g. de résine terpène-phénol (URAVAR 75205 - Quand le mélange est homogène et sa température stabilisée à 70 C on introduit 13 g. d'isopbcrone diisocvanate. La viscosité à l'état fondu du mélange est d'environ 100 Pa.s. Le collage d'éprouvettes d'aluminium est réalisé à 70 C pendant 1 minute sous 1 bar. La tenue en température SAFT est de 70 C après collage et supé- rieure à 225 C après 7 Jours de vieillissement humide accéléré. EXEMPLE 4 a) Un copolvmère éthylène-acétate de vinvle à 28 % en poids d'acétate de vinyle et ayant un indice de fluidité (melt indexa de 2500 (ESCORENE XV 02528) est partiellement hydroxylé en solution dans le méthanol par la soude à 50 C pendant 8 heures. L'élimination de l'acétate de sodium formé est faite par lavage avec un mélange d'eau et d'acétone. Le produit est rincé une dernière fois à l'acétone. Le produit obtenu possède les caractéristiques suivantes: composition: éthylène 72,6 % acétate de vinyle 22 % alcool vinylique 6 X L'indice de fluidité est pratiquement inchangé. Sa viscosité à l'état fondu est de 80 Pa.s. b) Dans un malaxeur BRABEI\DER sont mélangés 90 C: - 36 g. de ce produit 1R - 18,5 g. de DERTOPHENE T -- Après homogénéisation du mélange, la température est abaissée à C et on ajoute 4,5 g. d'ISONATE 143 -- (polyisocyanate composé de % de trimères du phénylisocyanate et 80 % de 4,4'méthylènediphényl- isocyanate (MDI). La viscosité à l'état fondu du mélange obtenu est d'environ Pa.s. Ce mélange est utilisé pour fabriquer des assemblages d'éprcu- vettes d'aluminium. Les conditions de collage scnt de 1 minute a 70 C sous 1 bar. La tenue en température SAFT est de 60 C après collage, de 85'C après I journée et supérieure à 225 C après 4 jours de vieillissement naturel ou 7 jours de vieillissement accéléré. c) Ce mélange peut être conservé sans évolution de son degré de réticulation, évalué par des mesures de taux de gel dans le toluène, pendant plus de 9 jours à l'abri de l'tumidité. EXEMPLE 5 Dans le malaxeur BRABENDER sont mélangées pendant i0 minutes à C - 45 g. du copolvmère bvdrolvsé de l'Exemple 4 - 5,7 g. d'ISONATE 143 Le mélange obtenu possède une viscosité à l'état fondu de 50 Pa.s. Il est utilisé pour fabriquer des assemblages d'éprouvettes d'aluminium. Les conditions de collage sont de 1 minute à 70 C sous 1 bar. La tenue en température SAFT est de 60 C après collage, 75 C après 1 Journée, et, supérieure à 225 C soit après 7 jours de vieillissement humide accéléré, soit après 15 jours de vieillissement naturel à l'atmosphère ambiante. EXEMPLE 6 (comparatif) Dans le malaxeur BRABENTER sont homogénéisés à 90 C: - 29,2 g. du terpolvmère de l'Exemple 1 - 12,6 g. de DERTOPHENE T 12,6 g. de cire AC 430 C - 3,0 g. de MDI bloqué par l'epsiloncaprolactame préparé comme décrit dans le FR 2 616 155 Ce mélange est utilisé dans les conditions de l'Exemple 1 3 la préparation des assemblages d'éprouvettes d'aluminium à une température de 80 C pendant 1 minute sous 1 bar. La tenue en température SAFT mesurée avant et après vieillissement naturel de 14 'ours et humide accéléré de 7 jours est toujours de 90'C. Une telle composition adhésive ne réticule pas 8 la température ambian- te. R E V E N D I C A T I O N S 1. Composition adhésive termofusible réticulable à base de copolv- mère d'éthylène-acétate de vinyle possédant des fonctions hydroxyles et de polyisocyanate caractérisée en ce qu'elle se présente sous la forme d'un prépolymère contenant des fonctions isocyanates libres, résultant de la réaction du copolvmère éthylène-acétate de vinvle contenant des fonctions hydroxvles et d'un polyisocyanate en excès. 2. Composition selon la revendication 1 caractérisée en ce que le prépolymère contient de 1 à 15 % en poids de fonctions isocyanates libres. 3. Composition selon l'une des revendications 1 à 2 caractérisée en ce que la viscosité initiale à l'état fondu du copolvmère éthylèneacétate de vinvle hydroxylé est comprise entre 0,1 et 10000 Pa.s. 4. Composition selon l'une des revendications 1 à 3 caractérisée en ce que pour 100 à 30 parties en poids de prépolvmre on associe 0 à parties en poids de résine collante (tackifiante). 5. Composition selon la revendication 4 caractérisée en ce que la viscosité du copolvmère éthylène-acétate de vinvle hydroxylé à l'état fondu est comprise entre 100 et 10000 Pa.s. 6. Composition selon l'une des revendications 1 a 5 caractérisée en ce que le produit de son association avec la résine collante possède à l'état fondu une viscosité comprise entre 0,1 et 100 Pa.s. 7. Composition selon l'une des revendications 1 à 6 caractérisée en ce que le polyisocyanate est un diisocyanate. 8. Composition selon l'une des revendications 1 à 7 caractérisée en ce qu'elle réticule à l'humidité ambiante. 9. Procédé de fabrication de la composition des revendications 1 8 caractérisé en ce qu'on fait réagir par mélange à l'état fondu un copolvmere éthvlène-acétate de vinyle possédant des fonctions hydroxy- les avec un polyvisocyanate en proportion telle que le rapport des fonctions isocyanates du polyvisocyanate aux fonctions hydroxvles du copolymere est inférieur ou égal à 5 et supérieur Z 1. 10. Procédé selon la revendication 9 caractérisé en ce que l'on ajoute au milieu réactionnel une résine collante (tackifiante) 2 l'état fondu. 11. Procédé selon la revendication 10 caractérisé en ce que la résine collante est ajoutée en quantité telle que la viscosité de l'ensemble du mélange a l'état fondu est compris entre 0,1 et 100 Pa.s. 12. Procédé selon l'une des revendications 9 à 11 caractérisé en ce que le copolymère éthylène-acétate de vinyle possédant des fonctions -2 -2 hvdroxyvles contient de 2xlO- à 15xlO- mole de fonctions hydroxyles pour 100 g de copolymère. 13. Procédé selon l'une des revendications 9 à 12 caractérisé en ce que le copolymère possédant des fonctions hydroxyles est une combinaison en poids rapporté aux monomères initiaux de 45 à 93 % d'éthylène, de 5 à 40 % d'acétate de vinyle et de 2 à 15 % de monomère éthyléniquement insaturé possédant une fonction hydroxyle.